(57)【要約】【課題】プラスチック基板に良好に接着し、一方加工時間を節約し、ＬＣフィルムの加工損傷による損失を減少させる、架橋したＬＣ材料のフィルムを提供する有利な方法を提供する。【構成】本発明は、基板、特にプラスチック基板への改善された接着性を有する重合した液晶（ＬＣ）材料を含むフィルム、このようなフィルムを製造するための方法、このようなフィルムの製造のために用いられる重合可能なＬＣ材料、このようなフィルムを含む多層並びにフィルム、材料および多層の、光学的、電気光学的、装飾またはセキュリティーデバイスおよび用途への使用に関する。【特許請求の範囲】
【請求項１】
重合した液晶（ＬＣ）材料を含むフィルムであって、これが、７重量％を超えない２つまたは３つ以上の重合可能な基を有する化合物を含む重合可能な材料から得られることを特徴とする、前記フィルム。
【請求項２】
重合可能なＬＣ材料が、
７０〜９９重量％の１つの重合可能な基を有する１種または２種以上の化合物、
０重量％より多く、７重量％までの、２つまたは３つ以上の重合可能な基を有する１種または２種以上の化合物、
０〜１５重量％の重合可能でない化合物、
０〜１０重量％の１種または２種以上の重合開始剤
を含むことを特徴とする、請求項１に記載のフィルム。
【請求項３】
重合可能なＬＣ材料が、２つまたは３つ以上の重合可能な基を有する化合物を含まないことを特徴とする、請求項１または２に記載のフィルム。
【請求項４】
請求項１〜３のいずれかにおいて定義した、重合可能なＬＣ材料。
【請求項５】
プラスチック基板、該基板上に設けられた、請求項１〜３のいずれかに記載の少なくとも１つのＬＣポリマーフィルムおよび、該基板とは反対向きの前記少なくとも１つのＬＣポリマーフィルムの表面上に設けられた、機械的応力に対する改善された耐性を有する少なくとも１つのハードコートフィルムを含む、多層。
【請求項６】
ハードコートフィルムが、単官能性、二官能性または多官能性アクリレートを含む架橋アクリレート配合物から選択されていることを特徴とする、請求項５に記載の多層。
【請求項７】
前記ハードコートフィルムが、２０重量％より多い２つまたは３つ以上の重合可能な基を有する化合物を含む重合したＬＣ材料を含むことを特徴とする、請求項５に記載の多層。
【請求項８】
基板への改善された接着性を有する重合したＬＣフィルムの製造方法であって、
請求項４において定義した重合可能なＬＣ材料の層を、基板上に設け、
随意に、ＬＣ材料を均一な配向に配向させ、
ＬＣ材料を重合させ、および
随意に、重合したフィルムを基板から除去する
ことによる、前記方法。
【請求項９】
請求項５または６に記載の多層の製造方法であって、
請求項４において定義した重合可能なＬＣ材料の層を、プラスチック基板上に設け、
随意に、ＬＣ材料を均一な配向に配向させ、
ＬＣ材料を重合させ、
ハードコートを、重合したＬＣ材料の自由表面上に設ける
ことによる、前記方法。
【請求項１０】
請求項７に記載の多層の製造方法であって、
請求項４において定義した第１の重合可能なＬＣ材料の層を、プラスチック基板上に設け、
随意に、前記第１のＬＣ材料を均一な配向に配向させ、
前記第１のＬＣ材料を重合させ、
請求項７において定義した第２の重合可能なＬＣ材料の層を、前記第１の重合したＬＣ材料の自由表面上に設け、
随意に、前記第２のＬＣ材料を均一な配向に配向させ、
前記第２のＬＣ材料を重合させる
ことによる、前記方法。
【請求項１１】
請求項１〜１０のいずれかに記載のフィルム、材料、多層または方法の、光学的、電気光学的、情報蓄積、装飾およびセキュリティー用途における使用。
【請求項１２】
請求項１〜７のいずれかに記載の少なくとも１つのフィルム、材料または多層を含む、光学成分またはデバイス。
【請求項１３】
請求項１〜７のいずれかに記載の少なくとも１つのフィルム、材料もしくは多層または請求項１２に記載の成分を含む、液晶ディスプレイ。
【請求項１４】
請求項１〜７のいずれかに記載の少なくとも１つのフィルム、材料もしくは多層または請求項１２に記載の成分を含む、鑑定、確認またはセキュリティーマーキングまたは着色絵柄。
【請求項１５】
請求項１４に記載の鑑定、確認またはセキュリティーマーキングまたは絵柄を含む、物品または有価証券。
【発明の詳細な説明】
【技術分野】
【０００１】
本発明は、基板、特にプラスチック基板への改善された接着性を有する重合した液晶（ＬＣ）材料を含むフィルム、このようなフィルムを製造するための方法、このようなフィルムの製造のために用いられる重合可能なＬＣ材料、このようなフィルムを含む多層並びにフィルム、材料および多層の、光学的、電気光学的、装飾またはセキュリティーデバイスおよび用途への使用に関する。
【背景技術】
【０００２】
重合可能な液晶（ＬＣ）材料は、液晶ディスプレイにおける光学的フィルムの製造のために一般的に用いられている。これらの材料は、通常、２つまたは３つ以上の重合可能な基を有し（二官能性(di-functional)または多官能性(multi-functional)）、架橋されて硬質フィルムを形成する、ある量の化合物を含む。しかし、これらの硬質フィルムは、しばしば、製造プロセスにおいて一般的に用いられるプラスチック基板の表面に容易に接着しない。その理由は、重合および架橋プロセスにより、フィルムが収縮するからである。従って、このようなＬＣ材料から製造されたフィルムは、通常層剥離し、他の基板、例えば液晶ディスプレイにおいて用いるための偏光板のガラスまたはプラスチックに再付着する。しかし、層剥離および代替の基板への適用のプロセスは、時間および材料において犠牲が大きい。これはまた、フィルムの損失が、層剥離または再積層の間の損傷により生じ、製品の一層低い全体的な収量をもたらす２つのポテンシャル点(potential point)を生じる。
【０００３】
従来技術において、また、接着層および配向層を用いてＬＣポリマーフィルムをプラスチック基板に接着させることが、報告されている。例えば、特許文献１には、光学的補償シートをトリアセチルセルロース（ＴＡＣ）の透明な基板上に製造する方法であって、先ずゼラチンの接着層をＴＡＣフィルム上に設けることによる方法が開示されている。次に、配向層が、重合可能な基の添加により化学的に修飾された、変性したポリビニルアルコール（ＰＶＡ）の溶液を、ゼラチン層上に塗布し、溶媒を蒸発させ、重合したＰＶＡ層の表面を一定方向にラビングすることにより形成する。最後に、ディスコティックＬＣ材料を含む光学的に異方性の層を、ＰＶＡ層のラビングした表面上に塗布し、重合させる。
【０００４】
特許文献２には、光学的補償シートの製造方法であって、重合可能な基の添加により化学的に修飾された、変性したポリビニルアルコール（ＰＶＡ）の溶液を、透明な基板上に塗布し、溶媒を蒸発させ、ＰＶＡ層の表面を一定方向にラビングすることによる、前記方法が開示されている。次に、ディスコティックＬＣ材料を含む光学的に異方性の層を、ＰＶＡ層のラビングした表面上に塗布し、重合させる。その後、フィルムに、熱処理を施し、これにより、ＰＶＡ層およびディスコティックＬＣ層は、遊離の架橋可能な基を介して、互いに化学的に結合することが報告されている。
【０００５】
しかし、前述の方法には、多くの別個の塗布段階が必要である。さらに、アイソトロピック材料、例えばゼラチンまたはＰＶＡを含む、いくつかの中間層、例えば接着または配向層を用いることにより、光学的フィルムの光学的性能に負の影響が生じ得る。
【０００６】
【特許文献１】米国特許第５，６３１，０５１号明細書
【特許文献２】米国特許第５，７４７，１２１号明細書
【発明の開示】
【発明が解決しようとする課題】
【０００７】
従って、プラスチック基板に良好に接着し、一方加工時間を節約し、ＬＣフィルムの加工損傷による損失を減少させる、架橋したＬＣ材料のフィルムを提供する有利な方法に対する必要性がある。
【課題を解決するための手段】
【０００８】
本発明の発明者等は、従来技術の方法の前述の欠点は、低い百分率の二官能性または多官能性化合物を含む重合可能なＬＣ材料を用いて、例えば光学成分（component）として用いるための低い程度の架橋を有するＬＣポリマーフィルムを製造することにより克服することができることを見出した。このようなフィルムは、光学フィルム産業において一般的に用いられているプラスチック基板に一層良好に接着する。低い程度に架橋したＬＣフィルムは、柔軟であり、機械的応力に対して感受性であることができるため、これは、好ましくは、ハードコート(hardcoat)により、または高い程度の架橋を含む他の重合したＬＣフィルムにより被覆される。次に、高い程度に架橋した、および硬質のＬＣフィルムは、柔軟なＬＣフィルムのための保護層として作用することができ、柔軟なＬＣフィルムは、プラスチック基板または他のフィルムに積層させた際に、硬質のＬＣフィルムのための接着層として作用することができる。
【０００９】
WO 96/10768には、傾斜したかまたは広がった配向を有する重合したＬＣ材料を含むフィルムの製造が記載されている。ＬＣ材料の配向は、また重合したＬＣ材料を含むプレティルト層を適用することにより、達成される。しかし、WO 96/10768には、異なる量の二官能性または多官能性化合物を有するＬＣ材料を用いることが開示されておらず、硬質ＬＣフィルムの乏しい接着性および／または柔軟なＬＣフィルムの機械的損傷の問題を扱っていない。
【００１０】
用語の定義
用語「フィルム」は、いくらか顕著な機械的安定性および可撓性を示す自立性、即ち独立して立つフィルムまたは材料の層、並びに支持基板上または２枚の基板の間の被膜または層を含む。
【００１１】
用語「液晶性またはメソゲン性材料」または「液晶性またはメソゲン性化合物」は、１つまたは２つ以上の棒型、板型またはディスク型のメソゲン性基、即ち液晶相挙動を誘発する能力を有する基を含む材料または化合物を含む。棒型または板型基を有する液晶（ＬＣ）化合物はまた、業界において、「カラマイト性(calamitic)」液晶として知られている。ディスク型基を有する液晶化合物はまた、業界において、「ディスコティック」液晶として知られている。メソゲン性基を含む化合物または材料は、必ずしもそれら自体液晶相を示す必要はない。また、これらが、他の化合物との混合物においてのみ、あるいはメソゲン性化合物もしくは材料またはこれらの混合物を重合させた際に、液晶相挙動を示すことが可能である。
【００１２】
単純のために、用語「液晶材料」を、液晶材料およびメソゲン性材料の両方について用い、用語「メソゲン」を、材料のメソゲン性基について用いる。
用語「ダイレクター」は、液晶材料中のメソゲンの、カラマイト性化合物の場合において分子の長軸の、またはディスコティック化合物の場合においては分子の短軸の好ましい配向方向を意味する。
【００１３】
用語「平面状構造」または「平面状配向」は、光学軸が、層の平面にほぼ平行である、光学的に異方性の材料の層を意味する。
用語「ホメオトロピック構造」または「ホメオトロピック配向」は、光学軸が、層の平面にほぼ垂直である、光学的に異方性の材料の層を意味する。
【００１４】
用語「傾斜した構造」または「傾斜した配向」は、光学軸が、層の平面に対して０〜９０度の角度θで傾斜している、光学的に異方性の材料の層を意味する。
用語「広がった構造」または「広がった配向」は、層内のティルト角が、層の平面に対して垂直な方向において、０〜９０°、好ましくは最小値から最大値までの範囲において単調に変化する、前に定義したティルト配向を意味する。
【００１５】
他に述べない限り、広がった層のティルト角は、
【数１】
2004339476.tif 000002
式中、θ’（ｄ’）は、層内の厚さｄ’における局所的なティルト角であり、ｄは、合計の層の厚さである、
として定義される平均ティルト角θａｖｅとして与えられる。
【００１６】
用語「らせん的にねじれた構造」は、メソゲンが、分子副層内の好ましい方向においてこれらの主要な分子軸で配向しており、種々の副層中の前述の好ましい配向方向が、らせん軸の周囲に角度φでねじれている、液晶材料の１または２以上の層を含むフィルムを意味する。用語「平面状配向を有するらせん的にねじれた構造」は、前述のらせん的にねじれた構造を有するフィルムであって、らせん軸が、フィルム平面にほぼ垂直である、即ちフィルム法線に対してほぼ平行である、前記フィルムを意味する。この定義は、フィルム平面に対して、７５〜９０°、好ましくは８０〜９０°、極めて好ましくは８５〜９０°および最も好ましくは８８〜９０°のらせん軸の配向を含む。
【００１７】
他に述べない限りは、以下において、重合可能な液晶材料中の個別の固体または液晶化合物の重量百分率（重量％）は、前述の材料中の固体または液晶化合物の合計量に関する。
【００１８】
発明の概要
本発明は、重合した液晶（ＬＣ）材料を含むフィルムであって、これが、７重量％を超えない２つまたは３つ以上の重合可能な基を有する化合物を含む重合可能な材料から得られることを特徴とする、前記フィルムに関する。
本発明は、さらに、７重量％を超えない２つまたは３つ以上の重合可能な基を有する化合物を含む重合可能なＬＣ材料に関する。
【００１９】
本発明は、さらに、プラスチック基板、該基板上に設けられた、本発明の少なくとも１つのＬＣポリマーフィルムおよび、該基板とは反対向きの前記少なくとも１つのＬＣポリマーフィルムの表面上に設けられた、機械的応力に対する改善された耐性を有する少なくとも１つのハードコートフィルムを含む、多層に関する。
本発明は、さらに、本発明のポリマーフィルムまたは多層を製造するための方法に関する。
【００２０】
本発明は、さらに、本発明のフィルム、材料、多層または方法の、光学的、電気光学的、情報蓄積、装飾およびセキュリティー用途における使用に関する。
本発明は、さらに、本発明のフィルム、材料または多層を含む、光学成分またはデバイスに関する。
本発明は、さらに、本発明のフィルム、材料または多層を含む、液晶ディスプレイに関する。
【００２１】
本発明は、さらに、本発明のフィルム、材料または多層を含む、鑑定、確認またはセキュリティーマーキングまたは着色絵柄に関する。
本発明は、さらに、本明細書中に記載した鑑定、確認またはセキュリティーマーキングまたは絵柄を含む、物品または有価証券に関する。
【００２２】
発明の詳説
前に述べたように、本発明の低い程度に架橋したＬＣフィルムは、柔軟であり、いくつかの用途において、機械的応力に対して感受性である傾向がある。従って、好ましい態様において、本発明の低い程度に架橋したＬＣフィルムは、ハードコートまたは保護フィルムにより、損傷に対して保護されている。
【００２３】
好適なハードコートまたは保護フィルムは、専門家に知られており、文献中に刊行されている。特に好適であり、好ましいハードコートは、単官能性、二官能性または多官能性アクリレート、例えばメチルアクリレート、１，６−ヘキサンジオールジアクリレート（ＨＤＤＡ）、トリプロピレンクリコールジアクリレート（ＴＰＧＤＡ）またはペンタエリスリトールテトラアクリレートを含む架橋したアクリレート配合物、さらに商業的に入手できる重合可能な配合物またはハードコート、例えばエベクリル(Ebecryl)（登録商標）２７０、５１２９または３５０（UCB Chemicals Ltd.から）、トップコート(Topcoat)６０４（Eques Coatings B.V., NL）または前述の混合物もしくは改変から選択される。
【００２４】
本発明は、さらに、多層の製造方法であって、
７重量％を超えない２つまたは３つ以上の重合可能な基を有する化合物を含む重合可能なＬＣ材料の層を、基板上に、プラスチック基板上に設け、
随意に、ＬＣ材料を均一な配向に配向させ、
ＬＣ材料を重合させ、
ハードコートを、重合したＬＣ材料の自由表面上に設ける
ことによる、前記方法に関する。
【００２５】
本発明の低い程度に架橋したＬＣフィルムは、特にプラスチック基板に対して良好な接着性を有し、従って、他の方法では基板に良好に接着しないその後のＬＣ層のための接着またはベースコーティングとして用いることができる。
【００２６】
さらに、本発明の低い程度に架橋したＬＣフィルムは、低い程度に架橋したＬＣフィルムの最上部上に塗布されたその後のＬＣ層に、配向を付与することができる。従って、これを、その後のＬＣ層のための配向層として用いることができる。本発明のＬＣフィルムの厚さにおける変化により、その後のＬＣ層の配向、特にティルト角に影響することが可能である。例えば、平面状配向を有する本発明の一層薄いＬＣフィルムを用いて、その後のＬＣ層における平面状配向を誘発することができる。傾斜したかまたは広がった配向を有する本発明の一層厚いＬＣフィルムを用いて、その後のＬＣ層において傾斜したかまたは広がった配向を誘発することができる。
【００２７】
従って、本発明の他の好ましい態様は、低い程度に架橋したかまたは柔軟なＬＣフィルムのベース層を含み、さらにベース層よりも高い程度の架橋を有し、従って一層硬質である、少なくとも１つの他の重合したＬＣフィルムを含む、多層に関する。ディスプレイまたは光学デバイスにおけるプラスチック基板または他の光学フィルム成分上に塗布または積層させた際に、硬質のＬＣフィルムは、柔軟なＬＣフィルムのための保護層として作用し、一方柔軟なＬＣフィルムは、硬質のＬＣフィルムのための配向層および／または接着層として作用する。
【００２８】
前記した多層において、柔軟なＬＣフィルムもしくは硬質のＬＣフィルムのいずれか、または両方のフィルムが、光学層として作用することができる。アイソトロピックまたは伸長ポリマーを含む慣用のハードコートまたは保護、接着もしくは配向層と比較して、硬質の、および柔軟なＬＣフィルムの組み合わせは、最終的な光学製品の光学的性能の顕著な改善を可能にする、同様の光学的特性を有するＬＣ材料を用いることができるという利点を有する。
【００２９】
光学フィルム産業において、フィルムを最小の厚さに維持する要求がある。この結果、比較的高価なＬＣ材料が節約される。しかし、前記した多層において、光学層として作用するＬＣフィルムの厚さを減少させることは可能ではない。その理由は、この層の厚さが、所要の光学的特性により決定されるからである。従って、この多層において、柔軟な、および硬質のＬＣフィルムの１つのみが、光学層として作用する場合には、他の層の厚さを減少させ、これが次に、主に、光学層のための接着、配向または保護層として作用する機能を有するのが好ましい。
【００３０】
光学層として作用する、高い程度に、または低い程度に架橋したＬＣフィルムの好ましい厚さは、フィルムまたは最終的な製品から望まれる光学的特性により、決定される。低い程度に架橋したフィルムが、主に光学層として作用せず、例えば接着もしくは配向層として作用する場合、または高い程度に架橋したＬＣフィルムが、主に光学層として作用せず、例えば保護もしくはハードコート層として作用する場合には、この厚さは、好ましくは、１μｍより大きくなく、特に０．５μｍより大きくなく、極めて好ましくは０．２μｍより大きくない。
【００３１】
本発明は、さらに、多層の製造方法であって、
７重量％を超えない２つまたは３つ以上の重合可能な基を有する化合物を含む第１の重合可能なＬＣ材料の層を、プラスチック基板上に設け、
随意に、前記第１のＬＣ材料を均一な配向に配向させ、
前記第１のＬＣ材料を重合させ、
２０重量％より多い２つまたは３つ以上の重合可能な基を有する化合物を含む第２の重合可能なＬＣ材料の層を、前記第１の重合したＬＣ材料の自由表面上に設け、
随意に、前記第２のＬＣ材料を均一な配向に配向させ、
前記第２のＬＣ材料を重合させる
ことによる、前記方法に関する。
【００３２】
低い程度に架橋したＬＣフィルムは、好ましくは、平面状配向を有する。
高い程度に架橋したＬＣフィルムは、好ましくは、平面状または傾斜したかまたは広がった配向を有する。
【００３３】
好適なプラスチック基板、例えば光学フィルム産業において用いられている慣用の基板は、専門家に知られており、文献中に記載されている。重合のために特に好適であり、好ましい基板は、例えばポリエステル、例えばポリエチレンテレフタレート（ＰＥＴ）またはポリエチレンナフタレート（ＰＥＮ）、ポリビニルアルコール（ＰＶＡ）、ポリカーボネート（ＰＣ）またはトリアセチルセルロース（ＴＡＣ）、特に好ましくはＰＥＴまたはＴＡＣである。
【００３４】
ＬＣフィルムは、好ましくは、重合可能なＬＣ材料から、インサイチュ(in-situ)重合により製造される。好ましい製造方法において、重合可能なＬＣ材料を、例えばWO 01/20394、GB 2,315,072またはWO 98/04651に記載されているように、基板上に塗布し、所望の配向に配向させ、その後例えば熱または化学線に暴露することにより重合させる。
【００３５】
従って、本発明は、さらに、改善された接着性を有する重合したＬＣフィルムを基板上に製造する方法であって、
７重量％を超えない２つまたは３つ以上の重合可能な基を有する化合物を含む重合可能なＬＣ材料の層を、基板上に設け、
随意に、ＬＣ材料を均一な配向に配向させ、
前記ＬＣ材料を重合させ、
随意に重合したフィルムを基板から除去する
ことによる、前記方法に関する。
【００３６】
特に好ましくは、低い程度に架橋されたフィルムの製造のために用いられる重合可能なＬＣ材料は、（重量％で）
７０〜９９％、好ましくは８５〜９９％、極めて好ましくは９３〜９９％の、１つの重合可能な基を有する１種または２種以上の化合物、
０％より多く、７％まで、好ましくは１〜７％、極めて好ましくは２〜７％、最も好ましくは４〜７％の、２つまたは３つ以上の重合可能な基を有する１種または２種以上の化合物、
０〜１５％、好ましくは０〜１０％、極めて好ましくは０〜５％の、重合可能でない化合物、
０〜１０％、好ましくは０．１〜６％の、１種または２種以上の重合開始剤
を含む。
【００３７】
重合可能なＬＣ材料において用いられる重合可能な化合物は、好ましくは、メソゲン性または液晶性化合物である。従って、重合可能なＬＣ材料は、典型的には、１種または２種以上の重合可能なキラルな、またはアキラルなメソゲン性または液晶性化合物を含む。これは、好ましくは、１つの重合可能な基を有する１種または２種以上の重合可能な化合物（単反応性(monoreactive)）および２つまたは３つ以上の重合可能な基を有する１種または２種以上の重合可能な化合物（二反応性(direactive)または多反応性(multireactive)）を含む混合物である。
【００３８】
他の好ましい態様において、重合可能なＬＣ材料は、２０重量％までの１つの重合可能な官能基を有する単反応性非メソゲン性化合物を含む。代表例は、１〜２０個のＣ原子を有するアルキル基を有するアルキルアクリレートまたはアルキルメタクリレートである。
他の好ましい態様において、低い程度に架橋したフィルムの製造のために用いられる重合可能なＬＣ材料は、２つより多い重合可能な基を有する化合物を含まない。
他の好ましい態様において、低い程度に架橋したフィルムの製造のために用いられる重合可能なＬＣ材料は、アキラルな材料であり、即ち、これは、キラルな化合物を含まない。
【００３９】
重合可能でない化合物は、例えば添加剤、例えば界面活性剤、触媒、増感剤、安定剤、連鎖移動剤、阻害剤、潤滑剤、湿潤剤、分散剤、疎水剤(hydrophobing agent)、接着剤、流動改善剤、泡消し剤、脱気剤、希釈剤、反応性希釈剤、着色剤、染料または他の補助剤を含む。
高い程度に架橋されたフィルムの製造のために用いられる重合可能なＬＣ材料は、好ましくは、２０重量％を超える、特に４０重量％を超える、極めて好ましくは６０重量％を超える、２つまたは３つ以上の重合可能な基を有する化合物を含む。
【００４０】
高い程度に架橋したＬＣフィルムにおいて、２０重量％までの２つまたは３つ以上の重合可能な官能基を有する非メソゲン性化合物を、重合可能なＬＣ材料に、二反応性または多反応性の重合可能なメソゲン性化合物の変わりに、またはこれに加えて添加して、架橋の程度を増大させることも可能である。二反応性非メソゲン性モノマーについての代表例は、１〜２０個のＣ原子を有するアルキル基を有するアルキルジアクリレートまたはアルキルジメタクリレートである。多反応性非メソゲン性モノマーについての代表例は、トリメチルプロパントリメタクリレートまたはペンタエリスリトールテトラアクリレートである。
【００４１】
本明細書中に記載した重合可能なＬＣ材料は、本発明の他の目的である。
本発明のために用いられる重合可能なメソゲン性単反応性、二反応性および多反応性化合物を、自体公知であり、例えば有機化学の標準的な学術書、例えばHouben-Weyl, Methoden der organischen Chemie, Thieme-Verlag, Stuttgartに記載されている方法により、製造することができる。
【００４２】
重合可能なＬＣ混合物中で本発明の化合物と共にモノマーまたはコモノマーとして用いることができる、好適な重合可能なメソゲン性化合物の例は、例えば、WO 93/22397、EP 0 261 712、DE 195 04 224、WO 95/22586、WO 97/00600およびGB 2 351 734に開示されている。しかし、これらの文献中に開示されている化合物は、単に、本発明の範囲を限定するべきではない例として見なされるべきである。
【００４３】
特に有用なキラルな、およびアキラルな重合可能なメソゲン性化合物（反応性メソゲン）の例を、以下のリスト中に示すが、これは、例示的であるとしてのみ解釈するべきであり、いかなる方法によっても限定することを意図せず、代わりに本発明を説明することを意図する：
【化１】
2004339476.tif 000003
【００４４】
【化２】
2004339476.tif 000004
【００４５】
【化３】
2004339476.tif 000005
【００４６】
【化４】
2004339476.tif 000006
【００４７】
前述の式において、Ｐは、重合可能な基、好ましくはアクリル、メタクリル、ビニル、ビニルオキシ、プロペニルエーテル、エポキシ、オキセタンまたはスチリル基であり、ｘおよびｙは、１〜１２の同一の、または異なる整数であり、Ａは、随意にＬ１により単置換、二置換もしくは三置換されている１，４−フェニレンであるか、または１，４−シクロヘキシレンであり、ｕおよびｖは、互いに独立して０または１であり、Ｚ０は、−ＣＯＯ−、−ＯＣＯ−、−ＣＨ２ＣＨ２−、−ＣＨ＝ＣＨ−、−Ｃ≡Ｃ−または単結合であり、Ｒ０は、極性基または無極性基であり、Ｔｅｒは、テルペノイド基、例えばメンチルであり、Ｃｈｏｌは、コレステリル基であり、Ｌ、Ｌ１およびＬ２は、互いに独立して、Ｈ、Ｆ、Ｃｌ、ＣＮまたは、１〜７個のＣ原子を有する、随意にハロゲン化されているアルキル、アルコキシ、アルキルカルボニル、アルキルカルボニルオキシ、アルコキシカルボニルまたはアルコキシカルボニルオキシ基であり、ｒは、０、１、２、３または４である。前述の式中のフェニル環は、随意に、１個、２個、３個または４個の基Ｌにより置換されている。
【００４８】
そこで、用語「極性基」は、Ｆ、Ｃｌ、ＣＮ、ＮＯ２、ＯＨ、ＯＣＨ３、ＯＣＮ、ＳＣＮ、４個までのＣ原子を有する、随意にフッ素化されているアルキルカルボニル、アルコキシカルボニル、アルキルカルボニルオキシもしくはアルコキシカルボニルオキシ基または１〜４個のＣ原子を有するモノ、オリゴもしくは多フッ素化されているアルキルもしくはアルコキシ基から選択された基を意味する。用語「無極性基」は、前の「極性基」の定義により包含されていない、１個または２個以上、好ましくは１〜１２個のＣ原子を有する、随意にハロゲン化されているアルキル、アルコキシ、アルキルカルボニル、アルコキシカルボニル、アルキルカルボニルオキシもしくはアルコキシカルボニルオキシ基を意味する。
【００４９】
らせんねじれ構造を有するコレステリックＬＣフィルムの製造のために、重合可能なＬＣ材料は、好ましくは、１種または２種以上のアキラルな重合可能なメソゲン性化合物および少なくとも１種のキラルな化合物を含む。キラルな化合物は、重合可能でないキラルな化合物、例えば慣用のキラルなドーパントまたは重合可能なキラルな化合物から選択することができ、このすべては、メソゲン性または非メソゲン性であることができる。
【００５０】
好適な重合可能なキラルな化合物は、例えば、前述のリスト中に示したものである。他の好適なキラルな重合可能な化合物は、例えば、商業的に入手できるパリオカラー(Paliocolour)（登録商標）材料（BASF AG、ドイツ国から）である。
【００５１】
好適な非反応性のキラルなドーパントは、例えば、商業的に入手できるＲもしくはＳ−８１１、ＲもしくはＳ−１０１１、ＲもしくはＳ−２０１１、ＲもしくはＳ−３０１１、ＲもしくはＳ−４０１１、ＲもしくはＳ−５０１１またはＣＢ１５（Merck KGaA, Darmstadt, ドイツ国から）から選択することができる。極めて好ましいのは、高いらせんねじれ力（ＨＴＰ）を有するキラルな化合物、特にWO 98/00428に記載されているソルビトール基を含む化合物、GB 2,328,207に記載されているヒドロベンゾイン基を含む化合物、WO 02/94805に記載されているキラルなビナフチル誘導体、WO 02/34739に記載されているキラルなビナフトールアセタール誘導体、WO 02/06265に記載されているキラルなＴＡＤＤＯＬ誘導体並びにWO 02/06196およびWO 02/06195に記載されている、少なくとも１つのフッ素化結合基および末端または中心のキラルな基を有するキラルな化合物である。
【００５２】
重合可能な材料を、好ましくは、溶媒、好ましくは有機溶媒中に溶解するかまたは分散させる。次に、溶液または分散系を、基板上に、スピンコートまたは他の既知の手法により塗布し、溶媒を、重合前に蒸発させて除去する。ほとんどの場合において、混合物を加熱して、溶媒の蒸発を容易にするのが好適である。
【００５３】
重合可能なＬＣ材料は、さらに、ポリマーバインダーまたは、１種もしくは２種以上の、ポリマーバインダーを形成することができるモノマーおよび／または１種もしくは２種以上の分散助剤を含むことができる。好適なバインダーおよび分散助剤は、例えば、WO 96/02597に開示されている。しかし、特に好ましいのは、バインダーまたは分散助剤を含まないＬＣ材料である。
【００５４】
他の好ましい態様において、重合可能なＬＣ材料は、基板上の液晶材料の平面状配向を誘発するかまたは増強する添加剤を含む。好ましくは、該添加剤は、１種または２種以上の界面活性剤を含む。好適な界面活性剤は、例えば、J. Cognard, Mol. Cryst. Liq. Cryst. 78, 補完１、1-77 (1981)に記載されている。特に好ましいのは、非イオン系界面活性剤、まさにフルオロカーボン界面活性剤、例えば商業的に入手できるフルオロカーボン界面活性剤フルオラッド(Fluorad)ＦＣ−１７１（登録商標）（3M Co.から）またはゾニル(Zonyl)ＦＳＮ（登録商標）（DuPontから）である。
【００５５】
ＬＣ材料の重合は、好ましくは、これを、化学線に暴露することにより達成される。化学線は、光、例えばＵＶ光、ＩＲ光もしくは可視光線での照射、Ｘ線もしくはガンマ線での照射または高エネルギー粒子、例えばイオンもしくは電子での照射を意味する。好ましくは、重合を、特にＵＶ光での光照射により実施する。化学線の源として、例えば、単一のＵＶランプまたはＵＶランプのセットを用いることができる。高いランプ出力を用いる際には、硬化時間を減少させることができる。光照射の他の可能な源は、レーザー、例えばＵＶレーザー、ＩＲレーザーまたは可視レーザーである。
【００５６】
重合を、化学線の波長において吸収を示す開始剤の存在下で実施する。例えば、ＵＶ光により重合する際には、ＵＶ照射の下で分解されて、重合反応を開始する遊離基またはイオンを生成する光開始剤を用いることができる。ＵＶ光開始剤、特にラジカル性ＵＶ光開始剤が、好ましい。ラジカル重合のための標準的な光開始剤として、例えば、商業的に入手できるイルガキュア(Irgacure)（登録商標）またはダロキュア(Darocure)（登録商標）シリーズ（すべてCiba Geigy AGから）を用いることができ、一方陽イオン性光重合の場合には、商業的に入手できるＵＶＩ６９７４（Union Carbide）を用いることができる。
【００５７】
重合可能なＬＣ材料は、さらに、１種または２種以上の他の好適な成分、例えば触媒、増感剤、安定剤、連鎖移動剤、阻害剤、共反応モノマー、界面活性化合物、潤滑剤、湿潤剤、分散剤、疎水剤(hydrophobing agent)、接着剤、流動改善剤、泡消し剤、脱気剤、希釈剤、反応性希釈剤、補助剤、着色剤、染料または顔料を含むことができる。
【００５８】
また、１種または２種以上の連鎖移動剤を重合可能な材料に加えて、ポリマーフィルムの物理的特性を修正することが可能である。特に好ましいのは、チオール化合物、例えば単官能性チオール化合物、例えばドデカンチオールまたは多官能性チオール化合物、例えばトリメチルプロパントリ（３−メルカプトプロピオネート）、極めて好ましくは、メソゲン性または液晶性チオール化合物である。連鎖移動剤を加える際には、遊離のポリマー鎖の長さおよび／または本発明のポリマーフィルムにおける２つの架橋間のポリマー鎖の長さを、制御することができる。連鎖移動剤の量を増大させる際には、得られたポリマーフィルムにおけるポリマー鎖の長さは、減少している。
【００５９】
本発明のＬＣフィルムまたは多層は、光学成分、例えば液晶ディスプレイまたは投射システムにおける偏光板、補償板、円偏光板またはカラーフィルターとして、装飾絵柄として、液晶または効果顔料の製造のために、および特に空間的に変化する反射色を有する反射性フィルムとして、例えば装飾、情報蓄積またはセキュリティー使用、例えば偽造不（可）能な文書、例えば身分証明書またはクレジットカード、紙幣などのための多色絵柄として有用である。
【００６０】
本発明のＬＣフィルムまたは多層を、透過型または反射型のディスプレイにおいて用いることができる。これらを、慣用のＬＣＤにおいて、特にＤＡＰ（配向相の変形）、もしくはＶＡ（垂直配向）モード、例えばＥＣＢ（電気的に制御された複屈折）、ＣＳＨ（色超ホメオトロピック）のＬＣＤ、ＶＡＮもしくはＶＡＣ（垂直配向ネマティックもしくはコレステリック）ディスプレイ、ＭＶＡ（マルチドメイン(multi-domain)垂直配向）もしくはＰＶＡ（パターン化垂直配向）ディスプレイにおいて、曲がりモードのディスプレイもしくはハイブリッドタイプディスプレイ、例えばＯＣＢ（光学的に補償された曲がりセルもしくは光学的に補償された複屈折）、Ｒ−ＯＣＢ（反射性ＯＣＢ）、ＨＡＮ（ハイブリッド配向ネマティック）もしくはパイセル（πセル）ディスプレイにおいて、さらに、ＴＮ（ねじれネマティック）、ＨＴＮ（高度にねじれたネマティック）もしくはＳＴＮ（超ねじれネマティック）モードのディスプレイにおいて、ＡＭＤ−ＴＮ（アクティブマトリックス駆動ＴＮ）ディスプレイにおいて、または、「超ＴＦＴ」ディスプレイとしても知られているＩＰＳ（面内切換）モードのディスプレイにおいて、用いることができる。特に好ましいのは、ＶＡ、ＭＶＡ、ＰＶＡ、ＯＣＢおよびパイセルディスプレイである。
【００６１】
以下の例は、本発明を、これを限定せずに例示する作用を有する。前記および以下で、他に述べない限り、すべての温度は、摂氏度で示し、すべての百分率は重量百分率である。
【実施例】
【００６２】
例１−低い程度に架橋したＬＣフィルムおよび高い程度に架橋したＬＣフィルムを含む多層の製造
少量の二反応性化合物を有する重合可能なＬＣ混合物Ｍ１を、以下のようにして配合した。
【表１】
2004339476.tif 000007
【００６３】
【化５】
2004339476.tif 000008
【００６４】
【化６】
2004339476.tif 000009
【００６５】
イルガキュア９０７は、商業的に入手できる光開始剤である（Ciba AGから）。フルオラッドＦＣ１７１は、商業的に入手できる非イオン系フルオロカーボン界面活性剤である（3M Corp.から）。
【００６６】
多量の二反応性化合物を有する重合可能なＬＣ混合物Ｍ２を、以下のようにして配合した。
【表２】
2004339476.tif 000010
【００６７】
Ｍ１およびＭ２の両方を、トルエン／シクロヘキサノン（７：３）に溶解した３０％ｗ／ｗ溶液として調製した。
すべての場合において用いた基板は、トリアセチルセルロース（ＴＡＣ）であった。
ＴＡＣ基板を、３×１０００ｍｍラビングし、Ｎｏ  １巻き線型棒を用いて、Ｍ１の溶液で被覆した。溶媒を、室温で放置して蒸発させ、得られたフィルムを、ミニキュア(Minicure)ＵＶランプシステムを２０ｍ／分において４回通過させることにより、重合させた。
【００６８】
得られたフィルムは、透明な平面状に配向したフィルムであり、クロスハッチ(cross hatch)法により試験した際に、１００％の接着性を有していた。
次に、このフィルムの試料を、再びＮｏ  １巻き線型棒を用いて、Ｍ２の溶液で被覆し、溶媒を、室温で蒸発させ、フィルムを、前述のように硬化させた。接着性を、同様の方法において試験した。
【００６９】
ラビングせずに、硬化させたＭ１に塗布されたＭ２の場合において、傾斜した構造を有するＭ２の透明な、高い程度に架橋したポリマーフィルムが、Ｍ１層の最上部上に形成した。Ｍ２層のＭ１層への接着性を、クロスハッチ法を用いて試験し、１００％であることが見出された。従って、低い程度に架橋したＭ１のフィルムは、高い程度に架橋したＭ２のフィルムのための接着および配向層として作用する。
Ｍ２を塗布する前にＭ１の層をラビングすると、配向の損失、散乱フィルムが生じ、接着が生じなかった。
【００７０】
例２−フィルムの厚さの低減
Ｎｏ  １棒を用いて、例１に記載した３０％ｗ／ｗ溶液で、各々の単一層について約１．８μｍの計算されたフィルムの厚さが得られた。Ｎｏ  １棒でＭ１およびＭ２の両方を塗布することにより、約３．０μｍの合計の厚さを有するフィルムが作成された。
【００７１】
Ｍ１が、配向層および接着層としてのみ作用する用途において、好ましくは、この厚さを減少させて、比較的高価なＬＣ材料を節約しなければならない。一層高い含量の溶媒を有する溶液を用いることにより、溶媒の蒸発後の重合可能なＬＣ層の厚さを減少させることが可能である。
【００７２】
Ｎｏ  １棒を用いて、しかしＭ１溶液を１５％、１０％、５％および１％に希釈して、フィルムを製造し、フィルムの接着性および配向を測定した。結果を、表１に示す。
【表３】
2004339476.tif 000011
【００７３】
フィルムＭ１の厚さを、光学的フリンジ測定システムを用いて測定した。３０％溶液により、１．３μｍの測定された厚さが得られた。１０％溶液により、０．３４μｍの測定された厚さが得られた。
【００７４】
前記の結果から、これより低くては接着が達成されない、約０．２μｍの最小の厚さがあることが明らかである。また、Ｍ１の一層厚いフィルムにより、Ｍ２の混合物配合から通常予測される平面状フィルムではなく、Ｍ２の傾斜したフィルムが生じることが明らかである。
【００７５】
例３−低い程度に架橋したＬＣフィルムおよびコレステリックＬＣ（ＣＬＣ）フィルムを含む多層の製造
重合可能なコレステリックＬＣ混合物Ｍ３を、以下のようにして配合した。
【表４】
2004339476.tif 000012
【００７６】
【化７】
2004339476.tif 000013
【００７７】
パリオカラーＬＣ７５６は、商業的に入手できるキラルな重合可能な材料である（BASF AG、Ludwigshafen,ドイツ国から）。
ＴＡＣ基板の片を、３×１０００ｍｍラビングし、Ｎｏ  ２巻き線型棒を用いて、Ｍ１（例１）の５％ｗ／ｗ溶液を塗布した。得られた被膜の理論的な厚さは、０．６μｍである。溶媒を放置して蒸発させて、液晶フィルムを残し、これを次に、ＵＶ光の下で硬化させた。
【００７８】
次に、得られたフィルムを、２×１０００ｍｍラビングし、Ｎｏ  １巻き線型棒を用いて、コレステリックＬＣ混合物Ｍ３を塗布した。溶媒の蒸発の後に、液晶フィルムを、ＵＶ光の下で硬化させた。
ＵＶ範囲において反射する、透明な、配向したＣＬＣフィルムが得られた。これを、標準的なクロスハッチ試験を用いて、接着性について試験した。接着性は、１００％であった。
【００７９】
例４−界面活性剤の影響
例１の混合物Ｍ１およびＭ２は、０．５％の界面活性成分フルオラッドＦＣ１７１を含む。
Ｍ１およびＭ２のポリマーフィルムを、例１に記載したように製造したが、ここで、界面活性剤ＦＣ１７１を省略した。例１に記載したものと同一の効果が、これらの混合物およびフィルムを用いて観察された。
【００８０】
例５−低い程度に架橋したＬＣフィルムおよび架橋したアイソトロピックハードコートを含む多層の製造
Ｍ１のポリマーフィルム（「Ｍ１フィルム」）を、例１に定義したＴＡＣ基板上に製造した。以下に示すいくつかのハードコート配合物Ｔ１〜Ｔ５を、調製し、Ｍ１フィルムの最上部上に塗布し、ＵＶ暴露により硬化させた。
イルガキュア（登録商標）光開始剤は、Ciba Geigy AGから商業的に入手できる。エベクリル（登録商標）２７０、５１２９および３５０は、UCB Chemicals, Ltd.から商業的に入手できる。トップコート６０４（登録商標）は、Eques Coatings B.V.から商業的に入手できる。
【００８１】
５ａ）Ｔ１
【表５】
2004339476.tif 000014
この配合物を、トルエンに溶解した２５％ｗ／ｗ溶液として用いた。ハードコートは、保護されていないＭ１フィルムよりも大きい耐引っ掻き性を示した。これは、フィンガーネイル(fingernail)試験により例証された。
【００８２】
この系の耐久性を、さらに、多層を、ＴＡＣ基板の自由表面において、感圧性接着剤（ＰＳＡ）により、ガラススライドに積層させることにより、チェックした。次に、全体の積み重ねを、６０℃および９０％相対湿度において、チャンバー中に配置した。４０日（９６０時間）後に、スライドの明らかな劣化は、発生しなかった。
次に、ハードコート表面を、ＴＡＣの第２の片に、ＰＳＡにより積層させた。ＴＡＣの２つの片を剥離させて離した際に、ハードコート層およびＭ１フィルムは、損傷されずに分離された。
【００８３】
５ｂ）Ｔ２
【表６】
2004339476.tif 000015
この配合物を、トルエンに溶解した５０％ｗ／ｗ溶液として用いた。被膜の耐引っ掻き性は、極めて良好であることが見出され、フィンガーネイル試験により、被膜に辛うじてマーキングされたのみである。
【００８４】
５ｃ）Ｔ３
【表７】
2004339476.tif 000016
この配合物を、溶媒なしで用いた。コーティングの耐引っ掻き性は、優れていることが見出された。ＴＡＣの第２の片への、ＰＳＡでの積層の際に、ハードコート層のその後の層剥離を、Ｍ１フィルムに損傷を生じずに、Ｍ１フィルムから除去した。
【００８５】
５ｄ）Ｔ４
トップコート６０４（登録商標）（Eques Coatings B.V.から）を、Ｍ１フィルムに塗布し、硬化させた。この材料は、激しい摩耗に対して耐性である硬質のコーティングを生じた。
【００８６】
５ｅ）Ｔ５
【表８】
2004339476.tif 000017
この配合物を、溶媒なしで用いた。透明な、耐引っ掻き性のハードコートが得られ、これは、層剥離の際にＭ１フィルムから分離した。